ВОДНАЯ СУСПЕНЗИЯ ДЛЯ ПИРОЛИТИЧЕСКОГО ПОКРЫТИЯ, НАНОСИМОГО РАСПЫЛЕНИЕМ

1. Изделие с покрытием, включающее нанесенную распылением на стеклянную подложку пиролитическую прозрачную пленку, обладающую кристаллической структурой, причем размер кристаллов кристаллической структуры находится в диапазоне от 15 до менее 25 нм.
2. Изделие с покрытием по п.1, в котором размер кристалла измеряют по фотографии электронного изображения верхней поверхности пленки изделия с покрытием, полученной с использованием эмиссионного электронного микроскопа.
3. Изделие с покрытием по п.2, в котором пленка является пленкой оксида железа, оксида хрома и оксида кобальта.
4. Изделие с покрытием по п.2, в котором цветовые координаты Y изделия с покрытием при наблюдении при отражении вблизи нормали составляют 32% и 38%, и в пределах области диаграммы цветности, источник света "С" определяется следующими х и у координатами (х=0,308, y=0,328); (х=0,326, y=0,338); (х=0,310, y=0,325); (х=0,324, y=0,341).
5. Изделие с покрытием по п.1, в котором пленка образца изделия с покрытием, подвергнутого тесту ASTM D4585-99 в Cleveland Condensation Chamber (Кливлендская конденсационная камера) в течение 12 недель не отделяется от стеклянной подложки.
6. Суспензия пиролитического покрытия, включающая:
жидкость или полужидкость, и
частицы двух металлоорганических предшественников в жидкости или полужидкости, причем частицы этих двух предшественников имеют различное распределение среднего размера частиц.
7. Суспензия пиролитического покрытия по п.6, в которой предшественник с более высоким средним значением распределения размера частиц имеет более низкую температуру плавления, измеренную в градусах Цельсия, чем другой предшественник.
8. Суспензия пиролитического покрытия по п.7, в которой предшественник с более высоким средним значением распределения размера частиц имеет более высокую растворимость в жидкости или полужидкости, чем другой предшественник.
9. Суспензия пиролитического покрытия по п.7, в которой металлоорганические предшественники выбраны из группы ацетилацетонатов, бета-дикетонатов и неодеканоатов металлов.
10. Суспензия пиролитического покрытия по п.9, в которой металлоорганические предшественники являются ацетилацетонатами металлов.
11. Суспензия пиролитического покрытия по п.10, в которой ацетилацетонаты металлов являются ацетилацетонатом железа и ацетилацетонатом кобальта и дополнительно содержат ацетилацетонат хрома.
12. Суспензия пиролитического покрытия по п.11, в которой среднее значение распределения размера частиц ацетилацетоната железа больше, чем среднее значение распределения размера частиц ацетилацетоната кобальта и среднее значение распределения размера частиц ацетилацетоната хрома больше, чем среднее значение распределения размера частиц ацетилацетоната кобальта.
13. Суспензия пиролитического покрытия по п.8, в которой ацетилацетонаты металлов являются ацетилацетонатом железа и ацетилацетонатом кобальта и дополнительно содержат ацетилацетонат хрома.
14. Суспензия пиролитического покрытия по п.13, в которой среднее значение распределения размера частиц ацетилацетоната железа больше, чем среднее значение распределения размера частиц ацетилацетоната кобальта и среднее значение распределения размера частиц ацетилацетоната хрома больше, чем среднее значение распределения размера частиц ацетилацетоната кобальта.
15. Суспензия пиролитического покрытия по п.14, в которой среднее значение распределения размера частиц ацетилацетоната железа находится в диапазоне 1,000±0,200 мкм; среднее значение распределения размера частиц ацетилацетоната кобальта находится в диапазоне 0,965±0,200 мкм и среднее значение распределения размера частиц ацетилацетоната хрома находится в диапазоне 0,962±0,200 мкм, причем частицы измеряют с использованием анализатора частиц с лазерной дифракцией.
16. Суспензия пиролитического покрытия по п.14, в которой среднее значение распределения размера частиц ацетилацетоната железа находится в диапазоне 1,000±0,200 мкм; среднее значение распределения размера частиц ацетилацетоната кобальта находится в диапазоне 0,888±0,200 мкм и среднее значение распределения размера частиц ацетилацетоната хрома находится в диапазоне 0,873±0,200 мкм, причем частицы измеряют с использованием анализатора частиц с лазерной дифракцией.
17. Способ смешивания суспензии металлоорганических предшественников пиролитического покрытия, включающий:
приготовление порошков металлоорганических предшественников, смешиваемых в жидкости или полужидкости для получения суспензии;
определение температуры плавления в градусах Цельсия металлоорганического соединения, причем металлоорганический предшественник с самой низкой температурой плавления принимают как основной металлоорганический предшественник;
определение распределения размера частиц для каждого из металлоорганических предшественников, причем распределение размера частиц основных металлоорганических предшественников принимают за единицу, а распределение размера частиц каждого остающегося ацетилацетоната металла определяют умножением распределения размера частиц основных металлоорганических предшественников на коэффициент размера частиц, заданного для каждого из металлоорганических предшественников отличных от основных металлоорганических предшественников, причем величина коэффициента размера частиц менее 1;
приготовление частиц металлоорганических предшественников с соответствующим диапазоном распределения частиц, и
смешивание частиц металлоорганических предшественников с соответствующим диапазоном распределения частиц в воде для получения суспензии пиролитического покрытия.
18. Способ по п.17, в котором металлоорганические предшественники представляют собой ацетилацетонаты металлов; жидкость или полужидкость представляет собой воду;
приготовление частиц осуществляют размолом каждого ацетилацетоната металла отдельно до соответствующего диапазона распределения размера частиц, и смешивание осуществляют смешиванием ацетилацетонатов металлов, размолотых до соответствующего диапазона распределения размера частицы в воде для получения суспензии пиролитического покрытия.
19. Способ по п.17, в котором металлоорганические предшественники представляют собой ацетилацетонаты металлов; жидкость или полужидкость представляет собой воду; приготовление частиц осуществляют отдельно смешиванием каждого ацетилацетоната металла в отдельных количествах воды для получения отдельной пульпы, каждая из которых содержит один ацетилацетонат металла, и размолом каждой пульпы для уменьшения размера частиц ацетилацетоната металла в пульпе до соответствующего диапазона распределения размера частиц, и смешивание осуществляют смешиванием размолотой пульпы вместе для получения суспензии пиролитического покрытия.
20. Способ по п.16, в котором металлоорганические предшественники представляют собой ацетилацетонаты металлов и распределение размера частиц остающихся ацетилацетонатов металлов определяют по следующей формуле,
А=В·(1-((С-D)/10°С)/100)), где:
"А" является средним размером распределения одного из остающихся ацетилацетонатов металла;
"В" является средним размером распределения основного ацетилацетоната металла и его значение равно 1;
"С" температура плавления в градусах Цельсия одного из остающихся ацетилацетонатов металла, и
"D" температура плавления'основного ацетилацетоната металла в градусах Цельсия.
21. Способ по п.20, в котором ацетилацетонаты металлов представляют собой ацетилацетонат железа, ацетилацетонат кобальта и ацетилацетонат хрома и в котором среднее значение распределения размера частиц ацетилацетоната железа находится в диапазоне 1,000±0,200 мкм; среднее значение распределения размера частиц ацетилацетоната кобальта находится в диапазоне 0,965±0,200 мкм и среднее значение распределения размера частиц ацетилацетоната хрома находится в диапазоне 0,962±0,200 мкм, причем частицы измеряют с использованием анализатора частиц с лазерной дифракцией.
22. Способ по п.16, в котором металлоорганические предшественники представляют собой ацетилацетонаты металлов и распределение размера частиц каждого из ацетилацетонатов металлов, отличных от основного ацетилацетоната металла определяют по следующей формуле,
А=В·(1-((С-D)/10°С)×(Е-F/G))/100), где:
"А" является средним размером распределения одного из ацетилацетонатов металла;
"В" является средним распределения размера основного ацетилацетоната металла, которое равно 1;
"С" является температурой плавления в градусах Цельсия одного из остающегося ацетилацетоната металла;
"D" является температурой плавления основного ацетилацетоната металла в градусах Цельсия;
"Е" является растворимостью основного ацетилацетоната металла в 100 г воды;
"F" является растворимостью одного из остающихся ацетилацетонатов металлов в 100 г воды, и
"G" является коэффициентом корректировки растворимости и равен 100 г.
23. Способ по п.22, в котором ацетилацетонаты металлов представляет собой ацетилацетонат железа, ацетилацетонат кобальта и ацетилацетонат хрома и в котором среднее значение распределения размера частиц ацетилацетоната железа находится в диапазоне 1,000±0,200 мкм; среднее значение распределения размера частиц ацетилацетоната кобальта находится в диапазоне 0,888±0,200 мкм и среднее значение распределения размера частиц ацетилацетоната хрома находится в диапазоне 0,873±0,200 мкм, причем частицы измеряют с использованием анализатора частиц с лазерной дифракцией.
24. Способ нанесения пиролитического прозрачного покрытия на стеклянную подложку, который включает:
размещение устройства нанесения покрытия распылением над горячей стеклянной подложкой;
приготовление суспензии пиролитического покрытия с частицами металлоорганических предшественников в жидкости или полужидкости;
подачу суспензии пиролитического покрытия через сопло устройства нанесения покрытия на поверхность стеклянной подложки, и
нанесение оптического покрытия на горячую поверхность стеклянной подложки,
отличающийся тем, что осуществляют:
приготовление порошков металлоорганических предшественников для смешивания в жидкости или полужидкости для получения суспензии;
определение температуры плавления в градусах Цельсия металлоорганического соединения, причем металлоорганический предшественник с самой низкой температурой плавления принимают как основной металлоорганический предшественник;
определение распределения размера частиц для каждого из металлоорганических предшественников, причем распределение размера частиц основных металлоорганических предшественников принимают за единицу, а распределение размера частиц каждого остающегося ацетилацетоната металла определяют умножением распределения размера частиц основных металлоорганических предшественников на коэффициент размера частиц, заданный для каждого из металлоорганических предшественников отличных от основных металлоорганических предшественников, причем величина коэффициента размера частиц менее 1;
приготовление частиц металлоорганических предшественников с соответствующим диапазоном распределения частиц, и
смешивание частиц металлоорганических предшественников с соответствующим диапазоном распределения частиц в воде для получения суспензии пиролитического покрытия.
25. Способ по п.24, в котором металлоорганические предшественники представляют собой ацетилацетонаты металлов; жидкость или полужидкость представляет собой воду; приготовление частиц осуществляют размолом каждого ацетилацетоната металла отдельно до соответствующего диапазона распределения размера частиц и смешивание осуществляют смешиванием ацетилацетонатов металлов, размолотых до соответствующего диапазона распределения размера частиц, в воде для получения суспензии пиролитического покрытия.
26. Способ по п.25, в котором металлоорганические предшественники представляют собой ацетилацетонаты металлов; жидкость или полужидкость представляет собой воду; приготовление частиц осуществляют отдельно смешиванием каждого ацетилацетоната металла в отдельных количествах воды для получения отдельной пульпы, каждая из которых содержит один ацетилацетонат металла, и размолом каждой пульпы для уменьшения размера частиц ацетилацетоната металла в пульпе до соответствующего диапазона распределения размера частиц и смешивание осуществляют смешиванием размолотой пульпы вместе для получения суспензии пиролитического покрытия.
27. Способ по п.26, в котором металлоорганические предшественники представляют собой ацетилацетонаты металлов и распределение размера частиц остающихся ацетилацетонатов металлов определяют по следующей формуле,
А=В·(1-((С-D)/10°С)/100)), где:
"А" является средним размером распределения одного из остающихся ацетилацетонатов металла;
"В" является средним размером распределения основного ацетилацетоната металла и его значение 1;
"С" температура плавления в градусах Цельсия одного из остающихся ацетилацетонатов металла, и
"D" температура плавления основного ацетилацетоната металла в градусах Цельсия.
28. Способ по п.27, в котором ацетилацетонаты металлов представляют собой ацетилацетонат железа, ацетилацетонат кобальта и ацетилацетонат хрома и в котором среднее значение распределения размера частиц ацетилацетоната железа находится в диапазоне 1,000±0,200 мкм; среднее значение распределения размера частиц ацетилацетоната кобальта находится в диапазоне 0,965±0,200 мкм и среднее значение распределения размера частиц ацетилацетоната хрома находится в диапазоне 0,962±0,200 мкм, причем частицы измеряют с использованием анализатора частиц с лазерной дифракцией.
29. Способ по п.26, в котором металлоорганические предшественники представляют собой ацетилацетонаты металлов и распределение размера частиц каждого из ацетилацетоната металла отличного от основного ацетилацетоната металла определяют по следующей формуле,
А=В·(1-((С-D)/10°С)×(Е-F/G))/100), где:
"А" является средним размером распределения одного из ацетилацетонатов металла;
"В" является средним распределения размера основного ацетилацетоната металла, которое равно 1;
"С" является температурой плавления в градусах Цельсия одного из остающегося ацетилацетоната металла;
"D" является температурой плавления основного ацетилацетоната металла в градусах Цельсия;
"Е" является растворимостью основного ацетилацетоната металла в 100 г воды;
"F" является растворимостью одного из остающихся ацетилацетонатов металлов в 100 г воды, и
"G" является коэффициентом корректировки растворимости и равно 100 г.
30. Способ по п.29, в котором ацетилацетонаты металлов представляют собой ацетилацетонат железа, ацетилацетонат кобальта и ацетилацетонат хрома и в котором среднее значение распределения размера частиц ацетилацетоната железа находится в диапазоне 1,000±0,200 мкм; среднее значение распределения размера частиц ацетилацетоната кобальта находится в диапазоне 0,888±0,200 мкм и среднее значение распределения размера частиц ацетилацетоната хрома находится в диапазоне 0,873±0,200 мкм, причем частицы измеряют с использованием анализатора частиц с лазерной.